(57)【要約】本発明は、入射面（ＥＦ）の下に、上層記録層（Ｌ０）を有する上層記録スタック（ＳＴ０）と、少なくとも下層記録スタック（ＳＴ１）とを有する光記憶媒体に関わり、下層記録スタックは、波長（λ）を有して入射面を通り該光記憶媒体に入り、下層記録スタック上に焦点が合わされ、上層記録スタック内を透過する放射ビーム（４）によって記録又は読出しされ、上層記録層の記録は、該第１の記録層の記録領域と非記録領域との間で光学厚さの偏差をもたらし、偏差は、０．０３ラムダ乃至０．１２５ラムダの範囲内にある。
2007500413.tif 000002
【特許請求の範囲】
【請求項１】
入射面の下に、厚さと屈折率を有する上層記録層を有する上層記録スタックと、少なくとも下層記録スタックとを有する光記憶媒体であって、
前記下層記録スタックは、波長を有して前記入射面を通り該光記憶媒体に入り、前記下層記録スタック上に焦点が合わされ、前記上層記録スタック内を透過される放射ビームによって記録又は読出しされ、
前記上層記録層の記録は、該第１の記録層の記録領域と非記録領域との間で光学厚さの偏差をもたらし、前記偏差は、０．０３ラムダ乃至０．１２５ラムダの範囲内にある光記憶媒体。
【請求項２】
前記上層記録層は、有機染料材料を有する請求項１記載の光記憶媒体。
【請求項３】
前記上層記録スタックは、薄い金属反射層を有する請求項１記載の光記憶媒体。
【請求項４】
前記下層記録スタックは、有機染料材料を有する下層記録層と、厚い金属反射層とを有する請求項１記載の光記憶媒体。
【請求項５】
前記波長は、約６５５ナノメートルである請求項１記載の光記憶媒体。
【請求項６】
前記光記憶媒体は、ＤＶＤフォーマットを有する請求項５記載の光記憶媒体。
【請求項７】
前記上層記録層は、２８ナノメートルより大きく１１６ナノメートルより小さい厚さを有する請求項１乃至６に記載の光記憶媒体。
【請求項８】
前記薄い金属反射層は、５ナノメートルより大きく２５ナノメートルより小さい厚さを有し、銀合金から形成される請求項１記載の光記憶媒体。
【請求項９】
前記入射面の下に、０．３ミリメートルより大きく１．２ミリメートルより小さい厚さを有する透明基板を有する請求項１記載の光記憶媒体。
【請求項１０】
上層記録層と少なくとも下層記録層を有する光記憶媒体を製造する方法において、
前記上層記録層は、波長を有する集束放射ビームによって記録又は読出しされる方法であって、前記製造方法は、
予めグルーブが付けられた半透明基板を形成する段階と、
前記上層記録層の記録が、該第１の記録層の記録領域と非記録領域との間で光学厚さの偏差をもたらすよう前記上層記録層を形成するために前記予めグルーブが付けられた基板上に有機染料を堆積させる段階と、
を有し、
前記偏差は、０．０３ラムダ乃至０．１２５ラムダの範囲内にある、製造方法。
【発明の詳細な説明】
【技術分野】
【０００１】
本発明は、マルチスタック光記憶媒体に係る。本発明は更に、そのような光記憶媒体を製造する方法に係る。
【０００２】
本発明は特に、ＤＶＤフォーマットを用いるデュアルスタックライトワンス光記憶媒体に関連する。
【背景技術】
【０００３】
最近では、デジタル・バーサタイル・ディスク（ＤＶＤ）は、ＣＤより非常に高いデータ記憶容量を有する媒体として市場を拡大してきている。現在、このフォーマットは、読出し専用（ＲＯＭ）、記録可能又はライトワンス（Ｒ）、及びリライタブル（ＲＷ）バージョンにおいて利用可能である。
【０００４】
ＤＶＤといったライトワンス又はリライタブル光記憶媒体は、記録層を有する記録スタックを有する。光記憶媒体への情報の記録は、強烈なレーザビームによって記録層の光特性を局所的に変更することによって行われる。記録された部分は、通常ピット又はマークと呼ばれる。ライトワンス及びリライタブルＤＶＤフォーマットの両方の問題は、制限された容量と結果として得られる記録時間である。何故なら、４．７ＧＢの最大容量を有するシングルスタックのみの媒体があるからである。
【０００５】
ＲＯＭディスクであり、８．５ＧＢ容量を有するデュアルスタック媒体であるＤＶＤビデオは、しばしば、ＤＶＤ−９と称され、既に相当の市場シェアを有するが、このようなＤＶＤ上には情報を書込みすることができない。
【０００６】
従って、約８．５ＧＢの容量を提供し、少なくとも２つのスタックを有するライトワンスＤＶＤが、非常に望まれる。
【０００７】
デュアルスタックライトワンス光記憶媒体によって発生する問題は、データの記録は不可避的に、記録スタックの光特性における局所的な変化をもたらすことである。書込みされた上層記録スタックを介して記録スタックにアクセスするとき、上層記録スタックの光特性における局所的な変化は、その下部の記録スタックの読出し及び書込みに使用される集束光ビームを劣化させ得る。上層記録スタックによってもたらされた異常が厳しすぎる場合、下部のスタックの書込み及び／又は読出しは、不可能となるか又は許容不可能な品質となり得る。
【０００８】
上層記録スタックによってもたらされる異常を許容可能なレベルに制限するために光記憶媒体のスタックによって満たされなければならない条件のうちの１つは、上層記録スタックの書込み部と非書込み部とを透過する光の位相差の低減である。
【０００９】
図１ａ及び１ｂは、上層記録スタックＵＳＴ０、ＲＳＴ０、及び下層記録スタックＳＴ１を有する光記録媒体を示す。下層記録スタックＳＴ１の記録層は、レーザビーム４によって記録又は読出しされる。レーザビーム４は、下層記録スタックＳＴ１上に焦点が合わされる。このレーザビーム４は、波面５、７と、焦点６、８を有する。図１ａでは、上層記録スタックＵＳＴ０は記録されておらず、集束レーザビーム４は、その波面５又は焦点６の異常を示さない。図１ｂでは、上層記録スタックＲＳＴ０は、記録データを有し、集束レーザビーム４は、その波面７及びその焦点８において幾らかの異常を示す。
【００１０】
２つの記録スタックを有するライトワンスＤＶＤ（ＤＶＤ−Ｒ）は、２００１年４月１３日に公開された特許文献１に開示される。この記録スタックは、いわゆるＭＩＭ構造を有し、この構造は、上部の薄い金属記録層Ｍと、干渉層Ｉと、別の薄い金属層Ｍを有する。この提案されている解決策は、波長λを有する集束レーザビームを使用することによって、上層記録スタックの書込みされた部分と書込みされていない部分を透過する光の位相差が、常に１０度未満、又は、同等に０．０２×λ未満であることを確実にする。これは、記録層を十分に薄くすることによって得られる。例えば、６５５ｎｍの波長を用いる場合、第１の記録層の屈折率と光学厚さの積に等しい第１の記録層の光学厚さは、１３ｎｍ未満でなければならない。
【００１１】
この解決策の主な欠点は、このような薄い金属記録層の製造は、非常に困難なことである。
【特許文献１】特願第２００１−１０１７０９号
【発明の開示】
【発明が解決しようとする課題】
【００１２】
本発明は、製造するのがより容易である少なくとも２つの記録スタックを有する光記憶媒体を実施する解決策を提供することを目的とする。
【課題を解決するための手段】
【００１３】
この目的は、入射面の下に、厚さｄＲと屈折率ｎＲを有する上層記録層を有する上層記録スタックと、少なくとも下層記録スタックとを有する光記憶媒体であって、下層記録スタックは、波長を有して入射面を通り該光記憶媒体に入り、下層記録スタック上に焦点が合わされ、上層記録スタック内を透過する放射ビームによって記録又は読出しされ、上層記録層の記録は、該第１の記録層の記録領域と非記録領域との間で光学厚さの偏差Δ（ｎＲ．ｄＲ）をもたらし、偏差は、０．０３λ乃至０．１２５λの範囲内にある光記憶媒体によって達成される。
【００１４】
本発明では、波長λを有する集束放射ビームを用いると、上層記録層のデータ記録は、下層記録スタックの記録又は読出しが劣化される程度に放射ビームの光学特性を変更しないことを確実にする光記憶媒体が提供される。特に、本発明の光記憶媒体は、放射ビームは、常に０．０３λ乃至０．１２５λの範囲にある局所的波面位相偏差ΔΦで、記録領域及び非記録領域を有する上層記録層のゾーンを透過されることを確実にする。上層記録層は、厚さｄＲ及び屈折率ｎＲを有する。本発明の光記憶媒体では、上層記録層の記録は、光学厚さの変更をもたらす。これは、上層記録層の厚さｄＲと屈折率ｎＲの積である。局所的波面位相差ΔΦは、主に、透過における位相差をもたらす上層記録層の光学厚さΔ（ｎＲ．ｄＲ）における変化であることを認識することによって推定可能である。従って、以下の式ＥＱ１が得られる。即ち、
【００１５】
【数１】
2007500413.tif 000003
上層記録層は、例えば、有機染料材料である記録材料を有する。尚、有機染料材料については、データ記録は、屈折率ΔｎＲにおける変化（減少）によって主にもたらされる。従って、式ＥＱ１は、式ＥＱ１Ｂに変換される。
【００１６】
【数２】
2007500413.tif 000004
両方の場合において、ΔΦに課される条件は、上層記録層の適切な厚さｄＲを選択することによって満たされる。
【００１７】
記録されたデータを有する上層記録層内を透過される波長λを有する収束放射ビームを考慮するに、０．１２５λのΔΦへの上限は、以下のように導出可能である。マレシャルの基準（Marechal  criterion）は、焦点は、局所的波面位相差ΔΦによってもたらされる２乗平均平方根（ＲＭＳ）波面エラーＷｅＲＭＳ＝√｜〈Ｗ〉２−〈Ｗ〉２｜が、０．０７２λより小さければ、「回折が制限され」たままであると述べている。記録領域では、記録層の一部ｘは、マークを有し、一般的に、１／６＜ｘ＜１／４である。波面が、記録データを有する記録層を透過されるとき、各記録されたマークは、そのマークに入射する波面の一部に位相シフトΔΦをもたらす。波面全体に亘って平均化されると、ＲＭＳ波面エラーは、ＷｅＲＭＳ＝ΔΦ．√（ｘ−ｘ２）となる。
【００１８】
最大許容可能なΔΦの保守的な推定は、ｘ＝１／４を取ることによって得られ、これは、ΔΦ＜０．０７２λ／√（３／１６）、即ち、ΔΦ＜０．１２５λをもたらす。ΔΦの下限は、変調を考慮することによって決定される。変調は、ディスクから来る信号の最大振幅を意味する。信号の変調は、最高信号レベルと最低信号レベルとの間の差として決定され、ディスクから来る最高信号レベルによって正規化される。記録処理によってその屈折率が変化される有機染料材料といった記録材料について、ΔΦが０．０３λより小さいと、変調は、記録されたディスクの信頼性のある読出しを可能にするには弱すぎるようになってしまう。
【００１９】
上層記録層の光学厚さΔ（ｎＲ．ｄＲ）は、０．０５λ乃至０．０９λの値の範囲内で選択されることが好適であり、最も好適には、０．０６λ乃至０．０８λの値の範囲内、例えば、０．０７３λで選択される。何故なら、これらの値は、信号の変調と局所的波面位相偏差との間の最良の妥協点を与えるからである。
【００２０】
上述したような局所的波面位相変化についての条件の結果は、本発明の光記憶媒体の上層記録層は、従来技術によるＭＩＭ構造において使用される上層記録層ほど薄くする必要がないということである。従って、このような上層記録層は、製造するのが容易である。例えば、上層記録層の非記録領域において２．２の屈折率を有し、記録領域において１．６の屈折率を有する有機染料材料を用いることによって、ＤＶＤフォーマットを使用する本発明の光記憶媒体、即ち、約６５５ｎｍの波長を有する放射ビームを有する光記憶媒体は、２８ｎｍ＜ｄＲ＜１１５ｎｍの範囲にある上層記録層の厚さｄＲを有さなければならない。
【００２１】
本発明の第１の実施例では、上層記録層（Ｌ０）は、有機染料材料から形成される。薄い金属から形成される上層記録層ではなく有機染料から形成される上層記録層の使用の利点は、有機染料は、記録を達成するために薄い金属膜（少なくとも３００−４００℃）より低い温度（２００−３００℃）を必要とするからである。更に、有機染料は、非常に低い熱伝導性を有し、即ち、有機染料は、熱を比較的低い速度で失う。一方で、金属は、高い熱伝導性を有し、従って、熱を高い速度で失う。従って、本発明の第１の実施例による上層記録スタック構造は、ＭＩＭスタック構造より低い記録電力を必要とする。例えば、１Ｘ速度、即ち、ＤＶＤについての３．４９ｍ／ｓの標準速度では、有機染料材料は、一般的に、１０ｍＷ未満を必要とし、一方で、ＭＩＭ構造は、１２ｍＷを必要とする。従って、上述の上層記録層は、電力消費量が少ない。これは、ポータブル適用には有利である。
【００２２】
第２の実施例では、上層記録スタック（ＳＲ０）は、薄い金属反射層（Ｍ０）を有する。従来技術において使用する上層記録スタックのＭＩＭ構造とは対照的に、本発明の第２の実施例による光記憶媒体では１つの薄い金属層しか使わない。これは、レーザ光のより高い透過を可能にし、つまり、光のより多くの部分が、上層記録スタックを通り、下層の記録スタックに到達可能である。
【００２３】
本発明の別の実施例では、この薄い金属層は、銀合金から形成される。一方で、ＭＩＭ構造は、略純粋な銀を有する。従って、本発明の光記憶媒体によって使用される上層記録スタック構造はより安価である。
【発明を実施するための最良の形態】
【００２４】
本発明を、添付図面を参照しながら更に説明する。
【００２５】
本発明の光記憶媒体を図２に示す。この光記憶媒体は、入射面ＥＦの下に、基板１、上層記録スタックＳＴ０、スペーサ層２、下層記録スタックＳＴ１、及び第２の基板３を有する。上層記録スタックＳＴ０は、上層記録層Ｌ０と、薄い金属反射層Ｍ０を有する。下層記録スタックＳＴ１は、下層記録層Ｌ１と、厚い金属反射層Ｍ１を有する。
【００２６】
本発明の第１の実施例では、上層記録層Ｌ０は、例えば、屈折率ｎＲと、記録層Ｌ０の非記録部分と記録部分との屈折率の偏差ΔｎＲを有する有機染料から形成される。しかし、これは限定的ではない。何故なら、上層記録層Ｌ０は、記録処理がその屈折率における変化に基づく任意の記録材料からも同様に形成され得るからである。
【００２７】
尚、本発明のこの実施例では、記録スタックは、１つの記録層Ｌ０と、１つの薄い金属層Ｍ０だけを有するが、本発明は更に、より複雑な記録スタックにも適用される。
【００２８】
上述した有機染料材料は、ライトワンスデータ記録を可能にする。何故なら、有機染料材料は、記録処理によって、データ記録を繰り返すことができないような方法で劣化されるからである。従って、本発明の第１の実施例は、ライトワンス光記憶媒体に係る。しかし、本発明は、上層記録層がリライタブル材料から形成され、データ記録は、このリライタブル材料の光学厚さにおける変化を引き起こすリライタブル光記憶媒体も関係する。
【００２９】
図３ａは、本発明の第１の実施例の上層記録スタックＳＴ０の構造を示す。有機染料材料は、例えば、ＡＺＯ又はシアニン染料である。上層記録層Ｌ０は、透明の予めグルーブの付けられた基板１に付けられる。基板１は、０．３０ミリメートル乃至１．２ミリメートルの範囲内にあることが好適である厚さ値を有し、例えば、０．５７５ミリメートルの厚さ値を有する。尚、０．５６ミリメートル乃至０．６０ミリメートルのより小さい範囲の認可された厚さ値が、ＤＶＤには使用されることが好適である。
【００３０】
上層記録層Ｌ０は、グルーブＧと、ランドＬを有する。グルーブＧは、例えば、１６０ナノメートルの深度１０と、３２０ナノメートルの幅１５を有する。トラックピッチ１９とも称する２つのグルーブ間の距離は、７４０ナノメートルであることが好適である。上層記録層Ｌ０は、通常、少なくとも２つの異なる厚さ値ｄＲを有し、この厚さは、例えば、６０、８０、又は１００ナノメートル（上限は、１１５ナノメートル）であるグルーブでの厚さ１３と、１５、２５、又は４０ナノメートルのランドでの厚さ１４である。薄い金属層Ｍ０は、５ナノメートル乃至２５ナノメートルの範囲であることが好適である厚さ値１２を有し、例えば、１２ナノメートルである。矢印６は、光記憶媒体上に記録する及び光記憶媒体から読出しするために使用される集束レーザビームの方向と位置を示す。記録可能ＤＶＤについては、集束レーザビームは、約６５５ナノメートルである波長λと、０．６５である開口数ＮＡを有する。透明スペーサ層２は、集束放射ビームの焦点の深度より実質的に大きい深度値を有し、これは、０．０３ミリメートル乃至０．０７ミリメートルの範囲にあることが好適であり、より好適には、０．０５ミリメートルである。
【００３１】
本発明の第１の実施例の光ディスクは、以下のように製造され得る。即ち、ポリカーボネート基板１がスタンパによってモールドされ、スタンパによって基板１にグルーブＧが形成される。上層記録層Ｌ０を形成するための有機染料材料が、例えば、スピンコーティングによって、グルーブが付けられた基板１上に塗布される。次に、薄い金属反射層Ｍ０と呼ぶ銀合金から形成された半透明ミラーが、例えば、スパッタリングによって塗布される。薄い金属層Ｍ０の上には、スペーサ層２が、ＵＶ硬化可能ラッカーを塗布することによって製造される。基板１のグルーブＧは、スタンパ（例えば、ゼオノア（Zeonor））を押すことによってラッカー内で複写される。ラッカーは次に、それを硬化させるためにＵＶが照射される。スペーサ層２のグルーブの上には、新しい染料に基づいた記録層Ｌ１が塗布される。次に、厚い金属反射層Ｍ１が塗布される。光ディスクは、ダミー基板３を厚い金属層の背面に糊で付けることによって仕上げられる。
【００３２】
有機染料から形成される上層記録層の使用の利点は、有機染料は、スピンコーティングで塗布可能である点であり、一方で、ＭＩＭ構造は、干渉層及び薄い金属記録層のために追加のスパッタリング堆積段階を必要とする。スピンコーティングは、スパッタリングより実施するのが容易である。従って、本発明の光記憶媒体の製造方法は、より安価である。
【００３３】
尚、上述した製造方法は、デュアルスタック光媒体に関連するが、当業者は、マルチスタック光媒体用の同様の方法を導き出すことが可能であるべきである。
【００３４】
図３ｂは、空のグルーブ２０、ランド２１、及び記録されたグルーブ２２を透過する光路長における差を示す。染料に基づいた記録スタックＳＴ０の場合、レベリングとも称する第１の記録層Ｌ０がグルーブ及びランドを有するという事実は、３つの異なる透過位相をもたらす。これらの位相は、ランド２１を通過するときの集束光ビーム２４のランドの位相ΦＬと、空のグルーブ２０を通過するときの集束光ビーム２３の空グルーブの位相ΦＧＥと、記録されたグルーブ２５を通過するときの集束光ビーム２５の記録されたグルーブの位相ΦＧＲである。得られる位相差は、以下の通りである。
【００３５】
‐  ΦＧＥ−ΦＧＲ＝ΔｎＲ．ｄＧ（ＥＱ２）
ただし、ｄＧは、グルーブ深度１３であり、ΔｎＲは、染料に基づいた記録層の屈折率ｎＲの偏差である。
【００３６】
‐  ΦＧＥ−ΦＬ＝（ｎＲ−ｎ０）．（ｄＧ−ｄＬ）（ＥＱ３）
ただしｎ０は、基板１の屈折率であり、ｄＬは、ランド深度１４である。
【００３７】
‐  ΦＬ−ΦＧＲ＝ΔｎＲ．ｄＧ−（ｎＲ−ｎ０）．（ｄＧ−ｄＬ）（ＥＱ４）
式ＥＱ２は、式ＥＱ１と同等である。もう１つの点は、０．１２５．λより小さい位相差が、これら３つの式に必要である点である。しかし、染料に基づいた記録材料では、
【００３８】
【数３】
2007500413.tif 000005
である。従って、最大位相差は、式ＥＱ１及びＥＱ２によって与えられるということになる。これは、式ＥＱ１のみが、第１の記録層Ｌ０の設計では考慮されればよいということを意味する。
【００３９】
図４ａ及び４ｂは、波長λの関数として２つのタイプの有機染料材料の光学定数を示す。材料の光学定数は、複素屈折率
【００４０】
【数４】
2007500413.tif 000006
である。本発明の第１の実施例では、６５５ナノメートルである波長λと、また、約２．３である屈折率の実数部ｎＲ１を有するＡＺＯ染料か、又は、約２．２である屈折率の実数部ｎＲ２を有するシアニン染料が使用される。記録層にデータが記録されると、屈折率は、約１．６に下がる。
【００４１】
図５は、屈折率偏差と第１の記録層の厚さの積の関数としての変調を示す。ＤＶＤについては、変調は、０．６以上であることが期待される。他の適用では、０．６より下の値も許容可能である。
【００４２】
０．０６．λ以上の厚さΔｎＲ．ｄＲを有する第１の記録層Ｌ０を選択することは、０．６以上の変調値を保証することが分かった。
【００４３】
図６は、部分的に記録された記録層Ｌ０を通り第２の記録層Ｌ１から読出しされたデータのジッタ測定を示す図である。グレイのバンドは、第１の記録層Ｌ０上にデータが記録された光ディスクの半径を示す。
【００４４】
光ディスクにおいて、データは、ピット、及び、ディスク上に記録されたスペースと呼ばれるピット間の非記録領域の長さで符号化される。尚、マークの実際の記録は、グルーブ内で必ずしも行われず、ランドとも呼ばれるグルーブ間の領域Ｌにおいて行われ得る。この場合、ガイドグルーブＧは、サーボトラッキング手段としてのみ機能し、実際の放射ビーム記録点は、ランド上にある。
【００４５】
長さは、所定のチャネルビット長の整数の倍数であるべきである。例えば、所定のチャネルビット長は、デュアル層密度ＤＶＤについては、１４６．７ナノメートルである。そのような長さを正確に記録することはできないので、長さの記録の際に発生したエラーの評価は特に必要となる。
【００４６】
このようなエラーの可能な測定は、ジッタによって与えられる。ジッタは、チャネルビット長によって与えられる、ピット及びスペースのリーディングエッジ及びトレイリングエッジの期待又は理想位置についてそれらのエッジの分布の幅として定義される。実験において実際に測定されるのは、期待タイミングに対して読出し時にディスクから来る信号のリーディング及びトレイリングエッジのタイミングエラーにおける分布である。このタイミングは、ビット長と読出し速度との比で与えられる。平均ジッタ曲線３０は、本発明の光記憶媒体の第１の記録層Ｌ０の記録は、ジッタ値の小さな増加だけを引き起こし、これは、第２の記録層Ｌ１の読出しのための状態のほんの小さな劣化に対応する。
【００４７】
尚、上述した実施例は制限的ではなく、当業者は、特許請求の範囲から逸脱することなく多くの代替の実施例を設計することが可能であるべきである。請求項において、括弧内の任意の参照符号は、請求項を制限すると解釈すべきではない。「有する」という用語は、請求項に列挙される素子又は段階以外の素子又は段階の存在を排除するものではない。単数形で示される素子は、その素子が複数存在することを排除するものではない。特定の手段が相互に異なる従属項に記載されるというだけで、それらの手段の組み合わせが有利となるよう使用可能ではないということを示すものではない。
【図面の簡単な説明】
【００４８】
【図１ａ】下層記録層に焦点が合わされ光記憶媒体の非記録上層記録層を通過するレーザビームを示す図である。
【図１ｂ】光記憶媒体の上層記録層を通過する際に下層記録層に焦点が合わされるレーザビームによって生成される波面異常を示す図である。この上層記録層は、記録されたデータを有する。
【図２】本発明のデュアルスタック光記憶媒体の概略的な設計を示す図である。
【図３ａ】上層記録スタックの詳細な構造を示す図である。
【図３ｂ】上層記録層の空のグルーブ、空のランド、又は記録されたグルーブを透過する光の光路における差を示す図である。
【図４ａ】シアン有機染料材料の光学定数を波長の関数として示す図である。
【図４ｂ】ＡＺＯ有機染料材料の光学定数を波長の関数として示す図である。
【図５】屈折率変動及び上層記録層の厚さの積の関数として変調を示す図である。
【図６】部分的に記録された上層記録層を通り開記録層から読出しされるデータのジッタ測定を示す図である。
【図１ａ】
2007500413.tif 000007
【図１ｂ】
2007500413.tif 000008
【図２】
2007500413.tif 000009
【図３ａ】
2007500413.tif 000010
【図３ｂ】
2007500413.tif 000011
【図４ａ】
2007500413.tif 000012
【図４ｂ】
2007500413.tif 000013
【図５】
2007500413.tif 000014
【図６】
2007500413.tif 000015
【国際調査報告】
2007500413.tif 000016
2007500413.tif 000017
2007500413.tif 000018